(57)【要約】【課題】一般的な屋内環境においても実用的な抗ウイルス性能を示す抗ウイルス性繊維を提供する。【解決手段】実施形態の抗ウイルス性繊維は、酸化タングステン微粒子および酸化タングステン複合材微粒子から選ばれる少なくとも１種の微粒子を備える抗ウイルス性材料を具備する。微粒子は、０．０１ｍｇ／ｃｍ2以上４０ｍｇ／ｃｍ2以下の範囲で微粒子を付着させた試験片にウイルスを接種し、波長が３８０ｎｍ以上のみで照度が６０００ｌｘの可視光を２４時間照射した後のウイルス力価を評価したとき、［Ｒ＝ｌｏｇＣ−ｌｏｇＡ］（Ｃ：無加工試験片を可視光下で２４時間保存した後のウイルス力価、Ａ：前記微粒子を付着させた前記試験片を可視光下２４時間保存した後のウイルス力価）で表される不活化効果Ｒが２以上である。【選択図】なし【特許請求の範囲】
【請求項１】
酸化タングステン微粒子および酸化タングステン複合材微粒子から選ばれる少なくとも１種の微粒子を備える抗ウイルス性材料を具備する抗ウイルス性繊維であって、
前記抗ウイルス性材料を構成する前記微粒子の平均一次粒子径（Ｄ５０）が１ｎｍ以上２００ｎｍ以下の範囲であると共に、前記微粒子のＢＥＴ比表面積が４．１ｍ２／ｇ以上８２０ｍ２／ｇ以下の範囲であり、かつ前記微粒子は一次粒子径が４０ｎｍ以下の粒子を１５％以上含み、
前記微粒子は、ＪＩＳ−Ｒ−１７０２（２００６）の光照射下での光触媒抗菌加工製品の抗菌性試験方法・抗菌効果に準じた方法において、０．０１ｍｇ／ｃｍ2以上４０ｍｇ／ｃｍ2以下の範囲で前記微粒子を付着させた試験片に、低病原性鳥インフルエンザウイルス（Ｈ９Ｎ２）、高病原性鳥インフルエンザウイルス（Ｈ５Ｎ１）、および豚インフルエンザウイルスから選ばれる少なくとも１種のウイルスを接種し、白色蛍光灯と紫外線カットフィルタを使用して、波長が３８０ｎｍ以上のみで照度が６０００ｌｘの可視光を２４時間照射した後のウイルス力価を評価したとき、
Ｒ＝ｌｏｇＣ−ｌｏｇＡ
（式中、Ｃは無加工試験片を可視光下で２４時間保存した後のウイルス力価ＴＣＩＤ５０、Ａは前記微粒子を付着させた前記試験片を可視光下２４時間保存した後のウイルス力価ＴＣＩＤ５０である）
で表される不活化効果Ｒが２以上であり、
前記試験において照度が１０００ｌｘの可視光を２４時間照射したときの不活化効果Ｒが１以上であることを特徴とする抗ウイルス性繊維。
【請求項２】
請求項１記載の抗ウイルス性繊維において、
前記微粒子の前記試験における前記可視光の照射時間を４時間としたときの前記不活化効果Ｒが０．５以上であることを特徴とする抗ウイルス性繊維。
【請求項３】
請求項１または請求項２記載の抗ウイルス性繊維において、
前記微粒子はＸ線回折法で測定したとき、下記の（１）〜（３）のいずれかの条件を満足することを特徴とする抗ウイルス性繊維。
（１）２θが２２．５°以上２５°以下の範囲に第１ピークのみを有し、半値幅が１°以上である。
（２）２θが２２．５°以上２５°以下の範囲に第１ピークおよび第２ピークを有し、ピークの谷間の強度が第１のピークの強度比の１０％以上である。
（３）２θが２２．５°以上２５°以下の範囲に第１ピーク、第２ピーク、および第３ピークを有し、各ピークの谷間のうち最も低い谷間の強度が第１のピークの強度比の１０％以上である。
【請求項４】
請求項１ないし請求項３のいずれか１項記載の抗ウイルス性繊維において、
前記酸化タングステン複合材は、遷移金属元素を０．０１質量％以上５０質量％以下の範囲で含むことを特徴とする抗ウイルス性繊維。
【請求項５】
請求項１ないし請求項３のいずれか１項記載の抗ウイルス性繊維において、
前記酸化タングステン複合材は、Ｔｉ、Ｚｒ、Ｍｎ、Ｆｅ、Ｐｄ、Ｐｔ、Ｃｕ、Ａｇ、Ｚｎ、Ａｌ、およびＣｅから選ばれる少なくとも１種の金属元素を０．０１質量％以上５０質量％以下の範囲で含むことを特徴とする抗ウイルス性繊維。
【請求項６】
請求項１ないし請求項３のいずれか１項記載の抗ウイルス性繊維において、
前記酸化タングステン複合材は、Ｃｕ、Ａｇ、およびＺｎから選ばれる少なくとも１種の金属元素を０．０１質量％以上１質量％以下の範囲で含むことを特徴とする抗ウイルス性繊維。
【請求項７】
請求項４ないし請求項６のいずれか１項記載の抗ウイルス性繊維において、
前記金属元素は、単体、化合物、および酸化タングステンとの複合化合物から選ばれる少なくとも１種の形態で、前記酸化タングステン複合材に含まれることを特徴とする抗ウイルス性繊維。
【発明の詳細な説明】
【技術分野】
【０００１】
本発明の実施形態は抗ウイルス性繊維に関する。
【背景技術】
【０００２】
近年、新型インフルエンザ等の様々なウイルスやＯ１５７等の細菌による感染症は、人間の生命を脅かすことから、世界的にその対策が急がれている。このような観点から、抗菌・抗ウイルス性の材料の需要は高まる一方であり、あらゆる製品において抗菌・抗ウイルス性が求められている。現在、抗ウイルス性に関しては応用が進んでいるが、抗ウイルス性については十分な性能を有する材料を開発するには至っていない。
【０００３】
光触媒は光を照射することにより有機物を分解する機能を有し、抗菌・抗ウイルス性といった効果が期待されている材料であり、酸化チタン系光触媒を混ぜ込んだ抗ウイルス性の製品等が実用化されている。ただし、酸化チタンからなる光触媒は紫外線でしか励起されないため、紫外線が少ない屋内環境では十分な性能が得られない。例えば、特許文献１に酸化チタンを用いたフィルタの抗ウイルス性能が記載されているが、蛍光灯に含まれる紫外線を利用したものであり、実用的な照度下やシェード等により紫外線がカットされた室内空間では十分な効果を発揮できず、その性能は不十分である。
【０００４】
酸化チタンの可視光応答性を高めるために、可視光でも性能を発揮する白金化合物を担持した酸化チタン、窒素や硫黄をドープした酸化チタン等の可視光応答型光触媒が開発されている。しかし、酸化チタンをベースにした可視光応答型光触媒は励起波長の範囲が狭く、一般的な屋内照明のように低い照度の下では十分な性能が得られていない。また、抗ウイルス性に関しても、同様に実用的な製品は得られていないのが現状である。
【０００５】
抗ウイルス性が要求される製品は、人が触れたり、また人が存在する環境で用いられるものであり、屋外や屋内にかかわらず、その性能を発揮するものが好ましい。光触媒は光の照射により性能が発現されるものであるが、使用環境の光の照射量にかかわらず抗ウイルス性能を発揮する材料がより好ましい。アルコールによりウイルスは不活化されるとされているが、これはアルコールを塗布した時点での一時的な効果であり、その製品自体がウイルスを不活化するわけではなく、ウイルスは再び付着する可能性がある。また、ウイルスの種類によっても効果に差がある。Ａｇイオン等もウイルスの不活化に効果があるとされているものの、効果の持続性が低いという問題がある。
【０００６】
酸化タングステンはバンドギャップが酸化チタンに比べて狭いため、可視光で光触媒作用を得ることが可能な材料として注目されている。酸化タングステンの抗ウイルス作用については、例えば非特許文献１にｐＨ２．５の環境下で硫黄酸化細菌の生育が阻害されることが記載されている。さらに、酸化チタンと混合して光触媒作用による抗ウイルス性が得られることも知られている。しかしながら、酸化タングステンをベースとする抗ウイルス性材料は知られていない。このように、従来の抗ウイルス性材料はその効果の評価が困難であることも一因として、これまで実用的なものは得られていない。屋外や屋内といった環境にかかわらず、その効果を有する抗ウイルス性材料の開発が期待されている。
【先行技術文献】
【特許文献】
【０００７】
【特許文献１】特開平１０−３３９２１号公報
【非特許文献】
【０００８】
【非特許文献１】「下水道協会誌  論文集」２００５  Ｎｏ．５０７  Ｖｏｌ．４２
【発明の開示】
【０００９】
本発明の目的は、一般的な屋内環境においても実用的な抗ウイルス性能を示す抗ウイルス性繊維を提供することにある。
【００１０】
実施形態の抗ウイルス性繊維は、抗ウイルス性材料を具備する。抗ウイルス性材料は、酸化タングステン微粒子および酸化タングステン複合材微粒子から選ばれる少なくとも１種の微粒子を具備している。実施形態の抗ウイルス性材料において、微粒子の平均一次粒子径（Ｄ５０）が１ｎｍ以上２００ｎｍ以下の範囲であると共に、微粒子のＢＥＴ比表面積が４．１ｍ２／ｇ以上８２０ｍ２／ｇ以下の範囲である。さらに、微粒子は一次粒子径が４０ｎｍ以下の粒子を１５％以上含む。抗ウイルス性材料を構成する微粒子は、ＪＩＳ−Ｒ−１７０２（２００６）の光照射下での光触媒抗菌加工製品の抗菌性試験方法・抗菌効果に準じた方法において、０．０１ｍｇ／ｃｍ2以上４０ｍｇ／ｃｍ2以下の範囲で前記微粒子を付着させた試験片に、低病原性鳥インフルエンザウイルス（Ｈ９Ｎ２）、高病原性鳥インフルエンザウイルス（Ｈ５Ｎ１）、および豚インフルエンザウイルスから選ばれる少なくとも１種のウイルスを接種し、白色蛍光灯と紫外線カットフィルタを使用して、波長が３８０ｎｍ以上のみで照度が６０００ｌｘの可視光を２４時間照射した後のウイルス力価を評価したとき、
Ｒ＝ｌｏｇＣ−ｌｏｇＡ
（式中、Ｃは無加工試験片を可視光下で２４時間保存した後のウイルス力価ＴＣＩＤ５０、Ａは前記微粒子を付着させた前記試験片を可視光下２４時間保存した後のウイルス力価ＴＣＩＤ５０である）
で表される不活化効果Ｒが２以上であり、前記試験において照度が１０００ｌｘの可視光を２４時間照射したときの不活化効果Ｒが１以上である。
【発明を実施するための形態】
【００１１】
以下、実施形態の抗ウイルス性材料について説明する。実施形態による抗ウイルス性材料は、酸化タングステン微粒子および酸化タングステン複合材微粒子から選ばれる少なくとも１種の微粒子（以下、酸化タングステン系微粒子と記す）を具備する。酸化タングステン系微粒子は、試験片に当該微粒子を付着させて抗ウイルス性の評価試験を行ったとき、不活化効果Ｒが１以上の特性を有するものである。さらに、酸化タングステン系微粒子は不活化効果Ｒが２以上の特性を有することが好ましい。
【００１２】
抗ウイルス性能を評価する試験は、ＪＩＳ−Ｒ−１７０２（２００６）の光照射下での光触媒抗菌加工製品の抗菌性試験方法・抗菌効果に準じた方法で実施するものとする。不活化効果Ｒは、評価対象となる酸化タングステン系微粒子を０．０１ｍｇ／ｃｍ2以上４０ｍｇ／ｃｍ2以下の範囲で付着させた試験片に、低病原性鳥インフルエンザウイルス（Ｈ９Ｎ２）、高病原性鳥インフルエンザウイルス（Ｈ５Ｎ１）、および豚インフルエンザウイルスから選ばれる少なくとも１種のウイルスを接種し、白色蛍光灯と紫外線カットフィルタを使用して、波長が３８０ｎｍ以上のみで照度が６０００ｌｘの可視光を２４時間照射した後のウイルス力価Ａと、無加工試験片に同様なウイルスを接種し、同様な光源からの可視光を２４時間照射した後のウイルス力価Ｃとを評価し、これらウイルス力価Ａ、Ｃから以下の式（１）に基づいて求められる。
Ｒ＝ｌｏｇＣ−ｌｏｇＡ  …（１）
【００１３】
なお、ウイルス力価の評価は、下記の方法にて実施する。試料にウイルスを接種し、光照射後にウイルス液を生理食塩水で希釈して回収し、測定を行う。回収したウイルスを１０倍に希釈し、それぞれ培養したＭＤＣＫ細胞（イヌ腎臓由来株化細胞）に感染させ、３７℃、ＣＯ2濃度５％で５日間培養する。培養後、細胞の形態変化（細胞変性効果）の有無を観察し、５０％培養細胞に感染した量を算出することによって、１ｍｌ当たりのウイルス力価（ＴＣＩＤ５０／ｍｌ）を求める。
【００１４】
ここで、一般に可視光とは波長が３８０ｎｍ〜８３０ｎｍの領域の光を指すものである。可視光照射下における性能を評価するために、この実施形態の評価では波長が３８０ｎｍ以上のみの可視光を用いるものとする。具体的には、光源としてＪＩＳ−Ｚ−９１１２で規定されている白色蛍光灯を使用し、波長が３８０ｎｍ未満の光をカットする紫外線カットフィルタを用いて、波長が３８０ｎｍ以上のみの可視光を照射して評価を行うことが好ましい。白色蛍光灯としては、例えば東芝ライテック社製ＦＬ２０ＳＳ・Ｗ／１８もしくはそれと同等品が用いられる。紫外線カットフィルタとしては、例えば日東樹脂工業社製クラレックスＮ−１６９（商品名）もしくはそれと同等品が用いられる。
【００１５】
酸化タングステン系微粒子の抗ウイルス性を評価するにあたって、まず微粒子（微粉末）を水等の分散媒と混合し、超音波分散機、湿式ジェットミル、ビーズミル等により分散処理を行って分散液を作製する。得られた分散液をガラス板等の試験片に、滴下、スピンコート、ディップ、スプレー等の一般的な方法で塗布して試料を作製する。このような試料にウイルスを接種して抗ウイルス性を評価する。酸化タングステン系微粒子が光触媒性能を有する場合、試験片の表面に塗布した状態で光触媒性能を発揮させるために、分散処理で粉末に歪を与えすぎないような条件を設定することが好ましい。
【００１６】
酸化タングステン系微粒子を具備する抗ウイルス性材料は、酸化タングステン系微粒子のみに限らず、微粒子を基材に塗布した材料、微粒子を基材や繊維に練り込んだ材料、基材の成形工程で微粒子を含有する表面層を形成した材料等、既知の方法で作製された材料を含む。このような材料の抗ウイルス性能を評価する場合には、当該材料から切り出した試験片を用いて評価試験を実施する。微粒子を基材に塗布する方法としては、微粒子の抗ウイルス性評価試験と同様に、粉末と分散媒と必要に応じて分散剤との混合物に分散処理を行って作製した分散液を用いる方法が挙げられる。膜の均一性が要求される場合には、塗布法としてスピンコート、ディップ、スプレー等の方法を適用することが好ましい。
【００１７】
この実施形態で用いられる酸化タングステン微粒子および酸化タングステン複合材微粒子から選ばれる少なくとも１種の微粒子は、分散性が非常に高いため、抗ウイルス性能を発揮する膜を形成することができる。これまでの粒径が大きな酸化タングステン粒子を用いた場合には、基材上に膜を形成することができないため、抗ウイルス性を評価することができない。またそれだけでなく、従来の粒径が大きな酸化タングステン粒子を用いた場合には、抗ウイルス性能を示す膜は得られていない。
【００１８】
この実施形態の抗ウイルス性材料に用いられる酸化タングステン系微粒子は、照度が６０００ｌｘの可視光を２４時間照射する条件下で、不活化効果Ｒが１以上の特性を有している。すなわち、酸化タングステン系微粒子は試験片に対する当該微粒子の付着量を０．０１〜４０ｍｇ／ｃｍ2の範囲とした場合に、低病原性鳥インフルエンザウイルス（Ｈ９Ｎ２）、高病原性鳥インフルエンザウイルス（Ｈ５Ｎ１）、および豚インフルエンザウイルスから選ばれる少なくとも１種のウイルスに対して良好な抗ウイルス性能を示す。
【００１９】
酸化タングステン系微粒子の抗ウイルス性能は、屋外や屋内にかかわらず発揮され、さらに比較的低照度の室内環境においても発揮されるものである。このように、抗ウイルス性材料に用いられる酸化タングステン系微粒子は、可視光の照射下で抗ウイルス性能を発揮するものである。従って、そのような酸化タングステン系微粒子を具備する抗ウイルス性材料を、屋内の天井、壁、床、家具、家電製品等、照度が低い室内環境で用いられる製品に適用した場合においても、実用的な抗ウイルス性能を得ることができる。
【００２０】
抗ウイルス性材料に用いられる酸化タングステン系微粒子は、照度が６０００ｌｘの可視光を２４時間照射した場合において、不活化効果Ｒが１以上、さらには２以上であることが好ましい。また、可視光の照射時間を４時間と下場合において、不活化効果Ｒが０．５以上であることが好ましい。さらに、照度が１０００ｌｘの可視光を２４時間照射した場合において、不活化効果Ｒが１以上であることがより好ましい。このような条件を満足する酸化タングステン系微粒子を用いることで、より高い抗ウイルス性能を有する材料を実現することができる。このような酸化タングステン系微粒子を用いた材料は、使用される環境の照度に影響を受けることなく、高い抗ウイルス性能を発揮させることができる。
【００２１】
この実施形態による抗ウイルス性材料は、使用される酸化タングステン系微粒子の粒径が小さく、光触媒活性が高いことから、インフルエンザウイルス以外にも、エンベロープのないアデノウイルス、ノロウイルス、エンベロープを有するヘルペスウイルス、ＳＡＲＳウイルス等の様々なウイルスと接触しやすく、さらにウイルスのたんぱく質を分解することにより不活化することができる。
【００２２】
上述した抗ウイルス性材料は、酸化タングステン系微粒子の粒径（比表面積）や結晶構造等を制御することにより得ることができる。抗ウイルス性材料に用いる微粒子は、酸化タングステンの微粒子に限られるものではなく、酸化タングステン複合材の微粒子であってもよい。酸化タングステン複合材とは、主成分としての酸化タングステンに、遷移金属元素や他の金属元素を含有させたものである。遷移金属元素とは原子番号２１〜２９、３９〜４７、５７〜７９、８９〜１０９の元素である。酸化タングステン複合材はＴｉ、Ｚｒ、Ｍｎ、Ｆｅ、Ｐｄ、Ｐｔ、Ｃｕ、Ａｇ、Ｚｎ、ＡｌおよびＣｅから選ばれる少なくとも１種の金属元素を含むことが好ましい。Ｃｕ、ＡｇおよびＺｎから選ばれる少なくとも１種の金属元素は有効であり、少量で抗ウイルス性能を向上させることができる。
【００２３】
酸化タングステン複合材における遷移金属元素等の金属元素の含有量は０．０１〜５０質量％の範囲とすることが好ましい。金属元素の含有量が５０質量％を超えると、抗ウイルス性材料としての特性が低下するおそれがある。金属元素の含有量は１０質量％以下であることがより好ましく、さらに好ましくは２質量％以下である。金属元素の含有量の下限値は特に限定されるものではないが、その含有量は０．０１質量％以上とすることが好ましい。Ｃｕ、ＡｇおよびＺｎから選ばれる少なくとも１種の金属元素の含有量は、酸化タングステン微粒子が有する効果と金属元素の添加効果とを考慮して０．０１〜１質量％の範囲とすることが好ましい。
【００２４】
抗ウイルス性材料に用いられる酸化タングステン複合材において、金属元素は各種の形態で存在させることができる。酸化タングステン複合材は、金属元素の単体、金属元素を含む化合物（酸化物を含む化合物）、酸化タングステンとの複合化合物等の形態として、金属元素を含有することができる。酸化タングステン複合材に含有される金属元素は、それ自体が他の元素と化合物を形成していてもよい。金属元素の典型的な形態としては酸化物が挙げられる。金属元素は単体、化合物、複合化合物等の形態で、例えば酸化タングステン粉末と混合される。金属元素は酸化タングステンに担持されていてもよい。
【００２５】
酸化タングステン複合材の具体例としては、酸化銅粉末を０．０１〜５質量％の範囲で含有する混合粉末が挙げられる。酸化銅粉末以外の金属酸化物粉末（酸化チタン粉末、酸化鉄粉末等）については、酸化タングステン複合材中に０．０１〜１０質量％の範囲で含有させることが好ましい。酸化タングステン複合材は酸化物以外のタングステン化合物、例えば炭化タングステンを含有していてもよい。炭化タングステンはその粉末として０．０１〜５質量％の範囲で酸化タングステン粉末と混合することが好ましい。
【００２６】
酸化タングステンと金属元素（具体的にはＴｉ、Ｚｒ、Ｍｎ、Ｆｅ、Ｐｄ、Ｐｔ、Ｃｕ、Ａｇ、Ｚｎ、ＡｌおよびＣｅから選ばれる少なくとも１種の元素の単体、化合物、複合化合物）との複合方法は特に限定されるものではなく、粉末同士を混合する混合法、含浸法、担持法等の種々の複合法を適用することが可能である。代表的な複合法を以下に記載する。酸化タングステンに銅を複合させる方法としては、酸化タングステン粉末と酸化銅粉末とを混合する方法が挙げられる。硝酸銅や硫酸銅の水溶液やエタノール溶液に酸化タングステン粉末を加えて混合した後、７０〜８０℃の温度で乾燥させてから５００〜５５０℃の温度で焼成する方法も有効である。
【００２７】
また、例えば塩化銅水溶液や硫酸銅水溶液に酸化タングステン粉末を分散させ、この分散液を乾燥させる方法（含浸法）を適用することも可能である。含浸法は銅の複合方法に限らず、塩化鉄水溶液を用いた鉄の複合方法、塩化銀水溶液を用いた銀の複合方法、塩化白金酸水溶液を用いた白金の複合方法、塩化パラジウム水溶液を用いたパラジウムの複合方法等にも応用することができる。さらに、酸化チタンゾルやアルミナゾル等の酸化物ゾルを用いて、酸化タングステンと金属元素（酸化物）とを複合させてもよい。これら以外にも各種の複合方法の適用が可能である。
【００２８】
抗ウイルス性材料に用いる酸化タングステン系微粒子は、平均一次粒子径として１〜２００ｎｍの範囲の平均粒子径（Ｄ50）を有することが好ましい。また、酸化タングステン系微粒子は４．１〜８２０ｍ2／ｇの範囲のＢＥＴ比表面積を有することが好ましい。平均粒子径はＳＥＭやＴＥＭ等の写真の画像解析からｎ＝５０個以上の粒子の体積基準の積算径における平均粒子径（Ｄ50）に基づいて求めるものとする。平均粒子径（Ｄ50）は比表面積から換算した平均粒子径と一致していてもよい。
【００２９】
抗ウイルス性を有する微粒子の性能は、比表面積が大きく、粒径が小さい方が高くなる。酸化タングステン系微粒子の平均一次粒子径が２００ｎｍを超える場合やＢＥＴ比表面積が４．１ｍ2／ｇ未満の場合、均一で安定な膜の形成が困難となり、十分な抗ウイルス性能が得られないおそれがある。酸化タングステン系微粒子の平均一次粒子径が１ｎｍ未満の場合やＢＥＴ比表面積が８２０ｍ2／ｇを超える場合、粒子が小さくなりすぎて取扱い性（粉末としての取扱い性）が劣るため、抗ウイルス性材料の実用性が低下する。酸化タングステン系微粒子のＢＥＴ比表面積は８．２〜４１０ｍ2／ｇの範囲であることがより好ましく、平均一次粒子径は２〜１００ｎｍの範囲であることがより好ましい。
【００３０】
酸化タングステン系微粒子の平均一次粒子径は２．７〜７５ｎｍの範囲であることがより好ましく、さらに好ましくは５．５〜５１ｎｍの範囲である。ＢＥＴ比表面積は１１〜３００ｍ2／ｇの範囲であることがより好ましく、さらに好ましくは１６〜１５０ｍ2／ｇの範囲である。酸化タングステン系微粒子を抗ウイルス性を有する塗料に用いたり、基材に練り込んで使用する場合、微粒子の粒子径が小さすぎると微粒子の分散性が低下する。このような点を改善するためには、平均一次粒子径が５．５ｎｍ以上の酸化タングステン系微粒子を用いることが好ましい。
【００３１】
酸化タングステン系微粒子は、一次粒子径が４０ｎｍ以下の粒子を１５％以上含むことが好ましい。細菌のサイズは０．５〜２μｍ程度であるのに対し、ウイルスは数１０〜３００ｎｍ程度と小さく、細菌と比較して１／１０〜１／１００のサイズである。このため、ウイルスを不活化するためには、より細かい粒子が多く存在することが効果的である。さらに、均一で細かい粒子を多く含むことが好ましいが、大きめの粒子を含んでいても細かい粒子を多く含むことで効果を発揮させることができる。特に、エンベローブを表面に有する形態のウイルスに対しては、粒径が小さい粒子が多く存在している場合に、高い抗ウイルス性能を発揮させることができる。
【００３２】
酸化タングステン微粒子や酸化タングステン複合材微粒子を構成する酸化タングステンは、三酸化タングステンの単斜晶および三斜晶から選ばれる少なくとも１種の結晶構造、あるいは前記単斜晶および三斜晶から選ばれる少なくとも１種に斜方晶が混入した結晶構造を有することが好ましい。このような結晶構造を有する酸化タングステンを用いた酸化タングステン微粒子や酸化タングステン複合材微粒子は、優れた抗ウイルス性能を安定して発揮させることができる。三酸化タングステンの各結晶相の存在比率を同定することは困難であるものの、Ｘ線回折法で測定した際に下記の（１）および（２）の条件を満足する場合に、上記した結晶構造を有するものと推定することができる。
【００３３】
（１）Ｘ線回折チャートにおいて、２θが２２．５〜２５°の範囲に第１ピーク（全ピークのうち強度が最大の回折ピーク）、第２ピーク（強度が２番目に大きい回折ピーク）、および第３ピーク（強度が３番目に大きい回折ピーク）を有する。
（２）Ｘ線回折チャートにおいて、２θが２２．８〜２３．４°の範囲に存在するピークをＡ、２θが２３．４〜２３．８°の範囲に存在するピークをＢ、２θが２４．０〜２４．２５°の範囲に存在するピークをＣ、２θが２４．２５〜２４．５°の範囲に存在するピークをＤとしたとき、ピークＤに対するピークＡの強度比（Ａ／Ｄ）およびピークＤに対するピークＢの強度比（Ｂ／Ｄ）がそれぞれ０．５〜２．０の範囲であり、かつピークＤに対するピークＣの強度比（Ｃ／Ｄ）が０．０４〜２．５の範囲である。
【００３４】
Ｘ線回折の測定および解析について説明する。Ｘ線回折測定はＣｕターゲット、Ｎｉフィルタを使用して行い、解析が処理条件の違いの影響を受けないように、平滑化処理とバックグラウンド除去のみを行い、Ｋα2除去を行わずにピーク強度の測定を行うものとする。ここで、Ｘ線回折チャートのそれぞれの２θ範囲内でのピーク強度の読み取り方は、山が明確な場合にはその範囲内での山の高い位置をピークとし、その高さを読み取るものとする。山が明確でないが肩がある場合には、肩の部分をその範囲内のピークとし、肩の部分の高さを読み取るものとする。山や肩がない勾配の場合には、その範囲の中間での高さを読み取って、その範囲内のピーク強度と見なすものとする。
【００３５】
酸化タングステン系微粒子の結晶性が低い場合、あるいは酸化タングステン系微粒子の粒子径が非常に小さい場合には、Ｘ線回折法で測定した際に下記の（１）〜（３）のいずれかとなることがある。このような場合、より細かい粒子が多く存在していることを示し、高い抗ウイルス性能を得ることができる。
【００３６】
（１）Ｘ線回折チャートにおいて、２θが２２．５〜２５°の範囲に第１ピークのみを有し、半値幅が１°以上である。
（２）Ｘ線回折チャートにおいて、２θが２２．５°以上２５°以下の範囲に第１および第２ピークを有し、ピークの谷間の強度が第１のピークの強度比の１０％以上である。
（３）Ｘ線回折チャートにおいて、２θが２２．５°以上２５°以下の範囲に第１、第２および第３ピークを有し、各ピークの谷間のうち最も低い谷間の強度が第１のピークの強度比の１０％以上である。
【００３７】
さらに、酸化タングステン系微粒子のＸ線回折チャートにおいて、２θが２２．５〜２５°の範囲に第１ピーク、第２ピーク、および第３ピークを有し、かつ各ピークの谷間が第１ピークに対する強度比の１０％以上である場合に、より細かい粒子が多く存在していることを示す。従って、そのような酸化タングステン系微粒子を使用することによって、高い抗ウイルス性能を得ることができる。
【００３８】
上述したような粒子径（比表面積）や結晶構造を有する酸化タングステン系微粒子を用いることによって、抗ウイルス性能を示す材料を実現することができる。このような抗ウイルス性材料を屋内の天井、壁、床、家具、家電製品等、照度が低い室内環境で用いられる製品に適用することによって、照度が低い環境下においても実用的な抗ウイルス性能を得ることができる。
【００３９】
酸化タングステンは光触媒作用を有することが知られている。この実施形態の抗ウイルス性材料に用いられる酸化タングステン系微粒子は、上述した粒径（比表面積）や結晶構造を満足させ、さらには酸化タングステンや酸化タングステン複合材の結晶性を高めることによって、光の照射が少ない可視光照射下においても高い抗ウイルス性能を発揮させることを可能にしたものである。例えば、前述したＸ線回折チャートにおけるピーク強度比において、ピークＤに対するピークＡの強度比（Ａ／Ｄ）およびピークＤに対するピークＢの強度比（Ｂ／Ｄ）がそれぞれ０．７〜２．０の範囲であり、かつピークＤに対するピークＣの強度比（Ｃ／Ｄ）が０．５〜２．５の範囲であるときに光触媒活性が高くなり、より一層良好な抗ウイルス性能を発揮させることができる。
【００４０】
酸化チタン系光触媒の場合、窒素や硫黄をドープして可視光の吸収性能を高めることによって、可視光応答性を向上させることができる。さらに、熱処理温度を制御して結晶性を向上させたり、あるいは金属を担持させることによって、電子や正孔の再結合を防いで光触媒活性を高めることができる。しかしながら、著しく高い照度の下では高い性能を発揮する酸化チタンも、照度の低下に伴って性能が低下し、日常的な低い照度の下では実用的な光触媒性能を示すものは得られていない。
【００４１】
上述したような条件を満足する酸化タングステン系微粒子を用いることで、通常の屋内環境において、より高い抗ウイルス性能を有する材料を得ることが可能となる。抗ウイルス性材料に照射する可視光としては、上記した白色蛍光灯の光のみならず、太陽光、白色ＬＥＤ、電球、ハロゲンランプ、キセノンランプ等の一般照明、青色発光ダイオード、青色レーザ等を光源とする光であってもよい。さらに、抗ウイルス性材料に照度の高い可視光を照射することで、より高い抗ウイルス性能を発揮させることが可能となる。
【００４２】
この実施形態の抗ウイルス性材料が高い抗ウイルス性能を発揮するのは、酸化タングステン系微粒子の比表面積を大きくし、さらにより細かい粒子を多く含有させることで、ウイルスとの接触面積が増加し、これにより活性サイトを増加させることができることに加えて、結晶性の向上により電子や正孔の再結合の確立が低下するためである。
【００４３】
酸化タングステンのバンドギャップは２．５〜２．８ｅＶであり、酸化チタンより小さいために可視光を吸収する。従って、優れた可視光応答性が実現できる。さらに、酸化タングステンの代表的な結晶構造はＲｅＯ3構造であることから、表面最外層に酸素を持つ反応活性が高い結晶面が露出しやすい。このため、水を吸着することにより高い親水性を発揮する。あるいは、吸着した水を酸化することでＯＨラジカルを生成し、それにより分子や化合物を酸化することができるため、酸化チタンのアナターゼやルチル結晶より優れた光触媒性能を発揮させることが可能となる。加えて、この実施形態による酸化タングステン系微粒子はｐＨ１〜７の水溶液中でのゼータ電位がマイナスであるために分散性に優れ、これにより基材等に薄くむらなく塗布することができる。
【００４４】
なお、抗ウイルス性材料に用いられる酸化タングステン系微粒子（粉末）は、不純物として金属元素を含有していてもよい。不純物元素としての金属元素の含有量は２質量％以下であることが好ましい。不純物金属元素としては、タングステン鉱石中に一般的に含まれる元素や原料として使用するタングステン化合物等を製造する際に混入する汚染元素等があり、例えばＦｅ、Ｍｏ、Ｍｎ、Ｃｕ、Ｔｉ、Ａｌ、Ｃａ、Ｎｉ、Ｃｒ、Ｍｇ等が挙げられる。これらの元素を複合材の構成元素として用いる場合には、この限りではない。
【００４５】
この実施形態による抗ウイルス性材料に用いられる酸化タングステン系微粒子（粉末）は以下に示す方法で作製することが好ましいが、これに限定されるものではない。酸化タングステン微粒子は昇華工程を適用して作製することが好ましい。また、昇華工程に熱処理工程を組合せることも有効である。このような方法で作製した三酸化タングステン系微粒子によれば、上述した平均一次粒子径やＢＥＴ比表面積、結晶構造を安定して実現することができる。さらに、平均一次粒子径がＢＥＴ比表面積から換算した値に近似し、粒径ばらつきが小さい微粒子（微粉末）を安定して提供することができる。
【００４６】
まず、昇華工程について述べる。昇華工程は、金属タングステン粉末、タングステン化合物粉末、またはタングステン化合物溶液を、酸素雰囲気中で昇華させることによって、三酸化タングステン微粒子を得る工程である。昇華とは固相から気相、あるいは気相から固相への状態変化が、液相を経ずに起こる現象である。原料としての金属タングステン粉末、タングステン化合物粉末、またはタングステン化合物溶液を、昇華させながら酸化させることによって、微粒子状態の酸化タングステン粉末を得ることができる。
【００４７】
昇華工程の原料（タングステン原料）には、金属タングステン粉末、タングステン化合物粉末、またはタングステン化合物溶液のいずれを使用してもよい。原料として使用するタングステン化合物としては、例えば三酸化タングステン（ＷＯ3）、二酸化タングステン（ＷＯ2）、低級酸化物等の酸化タングステン、炭化タングステン、タングステン酸アンモニウム、タングステン酸カルシウム、タングステン酸等が挙げられる。
【００４８】
上述したようなタングステン原料の昇華工程を酸素雰囲気中で行うことで、金属タングステン粉末やタングステン化合物粉末を瞬時に固相から気相とし、さらに気相となった金属タングステン蒸気を酸化することによって、酸化タングステン微粒子が得られる。溶液を使用した場合でも、タングステン酸化物あるいは化合物を経て気相となる。このように、気相での酸化反応を利用することによって、酸化タングステン微粒子を得ることができる。さらに、酸化タングステン微粒子の結晶構造を制御することができる。
【００４９】
昇華工程の原料としては、酸素雰囲気中で昇華して得られる酸化タングステン微粒子に不純物が含まれにくいことから、金属タングステン粉末、酸化タングステン粉末、炭化タングステン粉末、およびタングステン酸アンモニウム粉末から選ばれる少なくとも１種を使用することが好ましい。金属タングステン粉末や酸化タングステン粉末は、昇華工程で形成される副生成物（酸化タングステン以外の物質）として有害なものが含まれないことから、特に昇華工程の原料として好ましい。
【００５０】
原料に用いるタングステン化合物としては、その構成元素としてタングステン（Ｗ）と酸素（Ｏ）を含む化合物が好ましい。構成成分としてＷおよびＯを含んでいると、昇華工程で後述する誘導結合型プラズマ処理等を適用した際に瞬時に昇華されやすくなる。このようなタングステン化合物としては、ＷＯ3、Ｗ20Ｏ58、Ｗ18Ｏ49、ＷＯ2等が挙げられる。また、タングステン酸、パラタングステン酸アンモニウム、メタタングステン酸アンモニウムの溶液あるいは塩等も有効である。
【００５１】
酸化タングステン複合材微粒子を作製する際には、タングステン原料に加えて遷移金属元素やその他の元素を、金属、酸化物を含む化合物、複合化合物等の形態で混ぜてもよい。酸化タングステンを他の元素と同時に処理することによって、酸化タングステンと他の元素との複合酸化物等の複合化合物微粒子を得ることができる。酸化タングステン複合材微粒子は、酸化タングステン微粒子を他の金属元素の単体粒子や化合物粒子と混合、担持させることによっても得ることができる。酸化タングステンと他の金属元素との複合方法は特に限定されるものではなく、各種公知の方法を適用することが可能である。
【００５２】
タングステン原料としての金属タングステン粉末やタングステン化合物粉末は０．１〜１００μｍの範囲の平均粒子径を有することが好ましい。タングステン原料の平均粒子径は０．３μｍ〜１０μｍの範囲がより好ましくは、さらに好ましくは０．３μｍ〜３μｍの範囲、望ましくは０．３μｍ〜１．５μｍの範囲である。上記範囲内の平均粒子径を有する金属タングステン粉末やタングステン化合物粉末を用いると、昇華が生じやすい。
【００５３】
タングステン原料の平均粒子径が０．１μｍ未満の場合には原料粉が微細すぎるため、原料粉の事前調整が必要になったり、取扱い性が低下することに加えて、高価になるために工業的に好ましくない。タングステン原料の平均粒子径が１００μｍを超えると均一な昇華反応が起きにくくなる。平均粒子径が大きくても大きなエネルギー量で処理すれば均一な昇華反応を生じさせることができるが、工業的には好ましくない。
【００５４】
抗ウイルス性能を高めるためには、粒径のバラツキが小さく、小さい粒径を多く含むものが好ましい。このような微粒子を得るためには、処理量やエネルギー投入量を適切にコントロールすることが好ましい。一般的に、微細で均一な粒子を作製する場合、粒子生成や熱処理等の処理量を少なくする方がよい。しかし、工業的には生産性も考慮する必要があり、処理量を多くせざるを得ない。その場合、粒子の粒径や結晶性のばらつきが大きくなりやすい。ただし、粒子生成および熱処理の温度、時間、雰囲気等の条件を最適化することで、活性が高い微粒子が多く含まれることから、粒子の特性ばらつきを有していても高い光触媒活性を発揮することが可能となる。
【００５５】
昇華工程でタングステン原料を酸素雰囲気中で昇華させる方法としては、誘導結合型プラズマ処理、アーク放電処理、レーザ処理、電子線処理、およびガスバーナー処理から選ばれる少なくとも１種の処理が挙げられる。これらのうち、レーザ処理や電子線処理ではレーザまたは電子線を照射して昇華工程を行う。レーザや電子線は照射スポット径が小さいため、一度に大量の原料を処理するためには時間がかかるものの、原料粉の粒径や供給量の安定性を厳しく制御する必要がないという長所がある。
【００５６】
誘導結合型プラズマ処理やアーク放電処理は、プラズマやアーク放電の発生領域の調整が必要であるものの、一度に大量の原料粉を酸素雰囲気中で酸化反応させることができる。また、一度に処理できる原料の量を制御することができる。ガスバーナー処理は動力費が比較的安いものの、原料粉や原料溶液を多量に処理することが難しい。このため、ガスバーナー処理は生産性の点で劣る。なお、ガスバーナー処理は昇華させるのに十分なエネルギーを有するものであればよく、特に限定されるものではない。プロパンガスバーナーやアセチレンガスバーナー等が用いられる。
【００５７】
昇華工程に誘導結合型プラズマ処理を適用する場合、通常アルゴンガスや酸素ガスを用いてプラズマを発生させ、このプラズマ中に金属タングステン粉末やタングステン化合物粉末を供給する方法が用いられる。プラズマ中にタングステン原料を供給する方法としては、例えば金属タングステン粉末やタングステン化合物粉末をキャリアガスと共に吹き込む方法、金属タングステン粉末やタングステン化合物粉末を所定の液状分散媒中に分散させた分散液を吹き込む方法等が挙げられる。
【００５８】
金属タングステン粉末やタングステン化合物粉末をプラズマ中に吹き込む場合に用いられるキャリアガスとしては、例えば空気、酸素、酸素を含有した不活性ガス等が挙げられる。これらのうち、空気は低コストであるために好ましく用いられる。キャリアガスの他に酸素を含む反応ガスを流入する場合や、タングステン化合物粉末が三酸化タングステンの場合等、反応場中に酸素が十分に含まれているときには、キャリアガスとしてアルゴンやヘリウム等の不活性ガスを用いてもよい。反応ガスには酸素や酸素を含む不活性ガス等を用いることが好ましい。酸素を含む不活性ガスを用いる場合、酸化反応に必要な酸素量を十分に供給することが可能なように、酸素量を設定することが好ましい。
【００５９】
金属タングステン粉末やタングステン化合物粉末をキャリアガスと共に吹き込む方法を適用すると共に、ガス流量や反応容器内の圧力等を調整することによって、三酸化タングステン微粒子の結晶構造を制御しやすい。具体的には、単斜晶および三斜晶から選ばれる少なくとも１種（単斜晶、三斜晶、または単斜晶と三斜晶との混晶）、あるいはそれに斜方晶を混在させた結晶構造を有する三酸化タングステン微粒子が得られやすい。三酸化タングステン微粒子の結晶構造は、単斜晶と三斜晶との混晶、あるいは単斜晶と三斜晶と斜方晶の混晶であることがより好ましい。
【００６０】
金属タングステン粉末やタングステン化合物粉末の分散液の作製に用いられる分散媒としては、分子中に酸素原子を有する液状分散媒が挙げられる。分散液を用いると原料粉の取扱いが容易になる。分子中に酸素原子を有する液状分散媒としては、例えば水およびアルコールから選ばれる少なくとも１種を２０容量％以上含むものが用いられる。液状分散媒として用いるアルコールとしては、例えばメタノール、エタノール、１−プロパノールおよび２−プロパノールから選ばれる少なくとも１種が好ましい。水やアルコールはプラズマの熱で容易に揮発しやすいため、原料粉の昇華反応や酸化反応を妨害することはなく、分子中に酸素を含有していることから酸化反応を促進しやすい。
【００６１】
金属タングステン粉末やタングステン化合物粉末を分散媒に分散させて分散液を作製する場合、金属タングステン粉末やタングステン化合物粉末は分散液中に１０〜９５質量％の範囲で含ませることが好ましく、さらに好ましくは４０〜８０質量％の範囲である。このような範囲で分散液中の分散させることで、金属タングステン粉末やタングステン化合物粉末を分散液中に均一に分散させることができる。均一に分散していると原料粉の昇華反応が均一に生じやすい。分散液中の含有量が１０質量％未満では原料粉の量が少なすぎて効率よく製造ができない。９５質量％を超えると分散液が少なく、原料粉の粘性が増大することで、容器にこびりつき易くなるために取扱い性が低下する。
【００６２】
金属タングステン粉末やタングステン化合物粉末を分散液にしてプラズマ中に吹き込む方法を適用することによって、三酸化タングステン微粒子の結晶構造を制御しやすい。具体的には、単斜晶および三斜晶から選ばれる少なくとも１種、またはそれに斜方晶を混在させた結晶構造を有する三酸化タングステン微粒子が得られやすい。さらに、タングステン化合物溶液を原料として用いることによっても、昇華反応を均一に行うことができ、さらに三酸化タングステン微粒子の結晶構造の制御性が向上する。上記したような分散液を用いる方法は、アーク放電処理にも適用することができる。
【００６３】
レーザや電子線を照射して昇華工程を実施する場合は、金属タングステンやタングステン化合物をペレット状にしたものを原料として使用することが好ましい。レーザや電子線は照射スポット径が小さいため、金属タングステン粉末、タングステン化合物粉末を用いると供給が困難になるが、ペレット状にした金属タングステンやタングステン化合物を用いることで効率よく昇華させることができる。レーザは金属タングステンやタングステン化合物を昇華させるのに十分なエネルギーを有するものであればよく、特に限定されるものではないが、ＣＯ2レーザが高エネルギーであるために好ましい。
【００６４】
レーザや電子線をペレットに照射する際に、レーザ光や電子線の照射源またはペレットの少なくとも一方を移動させると、ある程度の大きさを有するペレットの全面を有効に昇華することができる。これによって、単斜晶および三斜晶から選ばれる少なくとも１種に斜方晶を混在させた結晶構造を有する三酸化タングステン粉末が得られやくなる。上記したようなペレットは誘導結合型プラズマ処理やアーク放電処理にも適用可能である。
【００６５】
この実施形態の抗ウイルス性材料に用いられる酸化タングステン系微粒子は、上述したような昇華工程のみによっても得ることができるが、昇華工程で作製した酸化タングステン系微粒子に熱処理工程を実施することも有効である。熱処理工程は、昇華工程で得られた三酸化タングステン系微粒子を、酸化雰囲気中にて所定の温度と時間で熱処理するものである。昇華工程の条件制御等で三酸化タングステン微粒子を十分に形成することができない場合でも、熱処理を施すことで酸化タングステン微粒子中の三酸化タングステン微粒子の割合を９９％以上、実質的には１００％にすることができる。さらに、熱処理工程で三酸化タングステン微粒子の結晶構造を所定の構造に調整することができる。
【００６６】
熱処理工程で用いられる酸化雰囲気としては、例えば空気や酸素含有ガスが挙げられる。酸素含有ガスとは酸素を含有した不活性ガスを意味する。熱処理温度は２００〜１０００℃の範囲とすることが好ましく、さらに好ましくは４００〜７００℃である。熱処理時間は１０分〜５時間とすることが好ましく、さらに好ましくは３０分〜２時間である。熱処理工程の温度および時間を上記範囲内にすることによって、三酸化タングステン以外の酸化タングステンから三酸化タングステンを形成しやすい。また、欠陥が少ない結晶性の良い粉末を得るためには、熱処理時の昇温や降温を緩やかに実施することが好ましい。熱処理時の急激な加熱や急冷は結晶性の低下を招くことになる。
【００６７】
熱処理温度が２００℃未満の場合には、昇華工程で三酸化タングステンにならなかった粉末を三酸化タングステンにするための酸化効果を十分に得ることができないおそれがある。熱処理温度が１０００℃を超えると酸化タングステン微粒子が急激に粒成長するため、得られる酸化タングステン微粉末の比表面積が低下しやすい。さらに、上記したような温度と時間で熱処理工程を行うことによって、三酸化タングステン微粉末の結晶構造や結晶性を調整することが可能となる。
【００６８】
この実施形態の抗ウイルス性材料は、各種の抗ウイルス性膜、抗ウイルス性繊維、抗ウイルス性製品に適用することができる。抗ウイルス性材料は、上述したような製造方法で作製した酸化タングステン系微粒子を基材の表面に付着させたり、あるいは基材中に練り込むことによって使用される。酸化タングステン系微粒子を基材表面に付着させる方法としては、例えば酸化タングステン系微粒子を水やアルコール等の分散媒中に分散させた分散液や塗料を基材の表面に塗布する方法が挙げられる。このような方法を適用することによって、酸化タングステン系微粒子を含有する被膜や塗膜等の膜（抗ウイルス性膜）を有する抗ウイルス性繊維や抗ウイルス性製品を得ることができる。
【００６９】
抗ウイルス性膜は、抗ウイルス性材料（酸化タングステン系微粒子）を０．１〜９０質量％の範囲で含有することが好ましい。抗ウイルス性材料の含有量が０．１質量％未満であると、抗ウイルス性能を十分に得ることができないおそれがある。抗ウイルス性材料の含有量が９０質量％を超える場合には、膜としての特性が低下するおそれがある。抗ウイルス性膜の膜厚は２〜１０００ｎｍの範囲であること好ましい。抗ウイルス性膜の膜厚が２ｎｍ未満であると抗ウイルス性材料の量が不足し、抗ウイルス性能を十分に得ることができないおそれがある。抗ウイルス性膜の膜厚が１０００ｎｍを超える場合、抗ウイルス性能は得られるものの、膜としての強度が低下しやすい。抗ウイルス性膜の膜厚は２〜４００ｎｍの範囲であることがより好ましい。
【００７０】
抗ウイルス性膜は酸化タングステン系微粒子を用いた抗ウイルス性材料以外に、無機バインダ等を含有していてもよい。無機バインダとしてはＳｉ、Ｔｉ、Ａｌ、ＷおよびＺｒから選ばれる少なくとも１種の元素のアモルファス酸化物が挙げられる。アモルファス酸化物からなる無機バインダは、例えば酸化タングステン系微粒子を用いた塗料中にコロイダルシリカ、アルミナゾル、チタニアゾル、ジルコニアゾル等として添加することにより用いられる。無機バインダの含有量は５〜９５質量％の範囲とすることが好ましい。抗ウイルス性膜の無機バインダの含有量が９５質量％を超えると、所望の抗ウイルス性能を得ることができないおそれがある。無機バインダの含有量が５質量％未満の場合には十分な結合力が得られないおそれがある。
【００７１】
この実施形態の抗ウイルス性繊維や抗ウイルス性製品は、上述した抗ウイルス性材料を具備するものである。抗ウイルス性繊維や抗ウイルス性製品の具体的な形態としては、基材に抗ウイルス性材料を付着もしくは含浸させた形態、基材に抗ウイルス性材料を含有する分散液や塗料を基材に塗布した形態等が挙げられる。抗ウイルス性材料は酸化タングステン系粒子を活性炭やゼオライト等の吸着性能を有する材料と混合、担持、含浸等の処理を行って使用してもよい。抗ウイルス性膜や抗ウイルス性製品は照度が１０００ｌｘ以下の可視光の照射下で用いることができる。
【００７２】
抗ウイルス性材料、抗ウイルス性膜、抗ウイルス性繊維、および抗ウイルス性製品は、低病原性鳥インフルエンザウイルス（Ｈ９Ｎ２）、高病原性鳥インフルエンザウイルス（Ｈ５Ｎ１）、および豚インフルエンザウイルスから選ばれる少なくとも１種のウイルスに対する抗ウイルスを目的として使用される。ただし、これら以外のウイルスに対する抗ウイルスを目的として使用することも可能である。
【００７３】
抗ウイルス性材料、抗ウイルス性膜、および抗ウイルス性繊維を用いた製品としては、エアコン、空気清浄機、扇風機、冷蔵庫、電子レンジ、食器洗浄乾燥機、炊飯器、ポット、鍋蓋、ＩＨヒータ、洗濯機、掃除機、照明器具（ランプ、器具本体、シェード等）、衛生用品、便器、洗面台、鏡、浴室（壁、天井、床等）、建材（室内壁、天井材、床、外壁等）、インテリア用品（カーテン、絨毯、テーブル、椅子、ソファ、棚、ベッド、寝具等）、ガラス、サッシ、手すり、ドア、ノブ、衣服、家電製品等に使用されるフィルタ、文房具、台所用品、医療用品（白衣、マスク、手袋等）、医療用器具および装置、自動車の車内、列車の車両内、航空機の機内、船舶の船内等で用いられる材料等、抗ウイルス性が要求される製品が挙げられる。基材としてはガラス、セラミックス、プラスチック、アクリル等の樹脂、紙、繊維、金属、木材等が挙げられる。樹脂や繊維では塗布、付着、練り込みによる適用が可能である。
【００７４】
この実施形態の抗ウイルス性材料、抗ウイルス性膜、抗ウイルス性繊維、および抗ウイルス性製品は、実用的な抗ウイルス性能を発揮するものであるため、通常の居住空間や車両等の室内空間のような低照度の可視光照射下で使用された場合においても、抗ウイルス性能を得ることができる。例えば、自動車の室内空間においては、光の少ない夜間であっても抗ウイルス性能を発揮させることができる。従来から使用されている抗ウイルス性金属イオンを利用した抗ウイルス剤のように、変質による性能の低下がなく、実用的な抗ウイルス性能を安定的に発揮させることが可能である。
【実施例】
【００７５】
次に、本発明の具体的な実施例およびその評価結果について述べる。
【００７６】
（実施例１）
原料として密度４．７ｇ／ｃｍ3の酸化タングステンのペレットを用意した。これを反応容器に設置し、酸素を１０Ｌ／ｍｉｎの流量で流しながら圧力を３．５ｋＰａに保持しつつ、ＣＯ2レーザを照射した。レーザ処理により作製した酸化タングステン微粒子を大気中にて９００℃、０．５ｈの条件下で熱処理して実施例１の微粒子を得た。
【００７７】
得られた微粒子の平均一次粒子径（Ｄ50）とＢＥＴ比表面積を測定した。平均一次粒子径はＴＥＭ写真の画像解析により測定した。ＴＥＭ観察には日立社製Ｈ−７１００ＦＡを使用し、拡大写真を画像解析にかけて粒子５０個以上を抽出し、体積基準の積算径を求めてＤ50を算出した。また、４０ｎｍ以下の大きさの粒子の累積頻度から含有比率を算出した。ＢＥＴ比表面積の測定はマウンテック社製比表面積測定装置Ｍａｃｓｏｒｂ１２０１を用いて行った。前処理は窒素中にて２００℃×２０分の条件で実施した。平均一次粒子径（Ｄ５０）と４０ｎｍ以下の粒子の比率とＢＥＴ比表面積を表１に示す。
【００７８】
さらに、得られた微粒子のＸ線回折を実施した。Ｘ線回折はリガク社製Ｘ線回折装置ＲＩＮＴ−２０００を用いて、Ｃｕターゲット、Ｎｉフィルタ、グラファイト（００２）モノクロメータを使用して行った。測定条件は、管球電圧：４０ｋＶ、管球電流：４０ｍＡ、発散スリット：１／２°、散乱スリット：自動、受光スリット：０．１５ｍｍ、２θ測定範囲：２０〜７０°、走査速度：０．５°／ｍｉｎ、サンプリング幅：０．００４°である。ピーク強度の測定にあたり、Ｋα2除去は行わずに、平滑化とバックグラウンド除去の処理のみを行った。平滑化はＳａｖｉｚｋｙ−Ｇｏｌａｙ（最小二乗法）を用いて、フィルタポイント１１として実施した。バックグラウンド除去は、測定範囲内で直線フィット、閾値σ３．０として行った。Ｘ線回折結果に基づく微粒子の２θが２２．５〜２５°の間に存在するピークの数、および第３ピークまで有する場合にはピークの谷間の強度の第１ピークに対する強度比を求めた。それらの結果を表１に示す。
【００７９】
次に、得られた微粒子の抗ウイルス性能の評価を行った。まず、微粒子を水と混合した後に、超音波分散処理を行って分散液を作製した。このとき、試験片用基材への微粒子の固着を強固にするために微粒子に対する質量比で０．１のコロイダルシリカを混合した。この分散液を５×５ｃｍのガラス板に広げ、２００℃で３０分間乾燥させることによって、１０ｍｇの酸化タングステン微粒子を塗布した試料を作製した。微粒子の付着量は０．４ｍｇ／ｃｍ2である。ここで、無加工試験片として、試料と同一量のコロイダルシリカのみを塗布したガラス板を作製した。
【００８０】
試験片の抗ウイルス性評価は、ＪＩＳ−Ｒ−１７０２（２００６）の「光照射下での光触媒抗菌加工製品の抗菌性試験方法・抗菌効果」に準じて実施した。ただし、光源には白色蛍光灯（東芝ライテック社製、ＦＬ２０ＳＳ・Ｗ／１８）を使用し、紫外線カットフィルタ（日東樹脂工業社製、クラレックスＮ−１６９）を用いて３８０ｎｍ未満の波長の光をカットし、照度を６０００ｌｘに調整した。細菌に代えて低病原性鳥インフルエンザウイルス（Ｈ９Ｎ２  亜型）を用いて、ウイルス力価（ウイルス感染価）を測定した。
【００８１】
具体的な評価手順は以下の通りである。まず、評価対象の試験片および無加工試験片にインフルエンザウイルスをそれぞれ１００μＬ接種し、各表面をフィルムでカバーし、３５±１℃、相対湿度９０％の条件下に静置した。次に、蛍光灯から照度６０００ｌｘの可視光を照射し、一定の反応時間（０ｈおよび２４ｈ）経過した後、ウイルス液を生理食塩水で希釈して回収した。さらに、回収液を１０倍段階希釈し、培養したＭＤＣＫ細胞（イヌ腎臓由来株化細胞）に感染させ、３７℃、ＣＯ２濃度５％で５日間培養した。培養後、細胞の形態変化（細胞変性効果）の有無を観察し、５０％培養細胞に感染した量を算出することによって、１ｍＬ当たりのウイルス力価（ＴＣＩＤ５０／ｍＬ）を求めた。
【００８２】
ウイルス力価は３回の評価試験の平均値として求めた。さらに、照度が６０００ｌｘの可視光を２４時間照射した後の無加工試験片のウイルス力価から、照度が６０００ｌｘの可視光を２４時間照射した後の試験片（微粒子を付着させた試験片）のウイルス力価を差し引いて不活化効果Ｒ＜６０００ｌｘ、２４ｈ＞を求めた。同様にして、照度が１０００ｌｘの可視光を２４時間照射した後のウイルス力価から不活化効果Ｒ＜１０００ｌｘ、２４ｈ＞、照度が６０００ｌｘの可視光を４時間照射した後のウイルス力価から不活化効果Ｒ＜６０００ｌｘ、４ｈ＞を求めた。それらの結果を表１に示す。
【００８３】
無加工試験片の可視光照射前および６０００ｌｘの可視光を２４時間照射した後においては、ウイルス力価の対数値（ｌｏｇＴＣＩＤ５０）で約１の減少があった。これは単にガラス板のみで光照射なしの場合と同等の減少範囲であり、自然減少の範囲といえる。実施例１による酸化タングステン微粒子は粒径がやや大きいため、抗ウイルス性を示したものの、不活化効果の値Ｒは小さいものであった。６０００ｌｘの可視光を４時間照射した場合の不活化効果Ｒが１以下であり、より効果が小さいものであった。これらの結果は、酸化タングステン微粒子の粒径がやや大きいため、ウイルスと接触しにくく、光触媒効果によるタンパク質の分解がすすみにくかったためと考えられる。
【００８４】
（実施例２）
原料粉末として平均粒子径が０．５μｍの三酸化タングステン粉末を用意した。この原料粉末をキャリアガス（Ａｒ）と共にＲＦプラズマに噴霧し、さらに反応ガスとして酸素を８０Ｌ／ｍｉｎの流量で流した。この際、反応容器内の圧力は２０ｋＰａに調整した。このようにして、原料粉末を昇華させながら酸化反応させる昇華工程を経て、酸化タングステン微粒子を作製した。得られた酸化タングステン微粒子の平均粒子径（Ｄ80）と４０ｎｍ以下の粒子の比率とＢＥＴ比表面積等の粉末特性を実施例１と同様にして測定した。さらに、Ｘ線回折結果に基づく微粒子の２θが２２．５〜２５°の間に存在するピークの数、および第３ピークまで有する場合にはピークの谷間の第１ピークに対する強度比等のＸ線回折評価を実施例１と同様にして行った。それら結果を表１に示す。
【００８５】
実施例１と同様にして、ガラス板上に酸化タングステン微粒子を塗布して試験片を作製し、６０００ｌｘの可視光を２４時間照射した後のウイルス力価、１０００ｌｘの可視光を２４時間照射した後のウイルス力価、６０００ｌｘの可視光を４時間照射した後のウイルス力価を評価し、それぞれの不活化効果Ｒを求めた。それら結果を表１に示す。実施例２の微粒子はいずれの場合も高い不活化効果を示した。
【００８６】
（実施例３〜５）
反応ガスとしてアルゴンを４０Ｌ／ｍｉｎ、空気を４０Ｌ／ｍｉｎの流量で流し、反応容器内の圧力を４０ｋＰａに調整する以外は、実施例２と同様にして昇華工程を実施して酸化タングステン微粒子を作製した。ただし、実施例５のみは実施例２や他の条件より原料投入速度を１．４倍に設定した。さらに、得られた微粒子を実施例３は５５０℃で１ｈ、実施例４は７５０℃で１ｈ、実施例５は８００℃で０．２５ｈの条件で熱処理を施した。このようにして得られた実施例３〜５の微粒子の粉末特性およびＸ線回折評価の結果を表１に示す。また、得られた微粒子について、実施例１と同様にしてウイルス力価を評価し、不活化効果Ｒを求めた。それら結果を表１に示す。
【００８７】
実施例３〜５はいずれも高い不活化効果を示し、粒径が小さい方がより効果が高かった。また、平均一次粒子径がほぼ同じ場合、粒径が４０ｎｍ以下の小さい粒子を多く含む方が不活化効果が高かった。これは粒径がウイルスの大きさに対して十分に小さく、さらに小さい粒子が多く含まれる方がより接触面積が多くなるため、不活化効果が大きくなったと考えられる。実施例３が実施例２より粒径が大きいにもかかわらず高い抗ウイルス性能を示したのは、酸化タングステン微粒子の結晶性が向上し、欠陥等が少ないために、有機物分解性等の光触媒性能が向上したためであると考えられる。
【００８８】
（実施例６〜１３）
実施例６においては、プラズマに投入する原料としてＦｅやＭｏ等の不純物が多い酸化タングステン粉末を用いる以外は実施例３と同様の昇華工程と熱処理工程を実施し、Ｆｅを５００ｐｐｍ含有する酸化タングステン複合材微粒子を作製した。実施例７では、実施例３で得られた酸化タングステン微粒子に酸化銅（ＣｕＯ）粉末を０．５質量％混合して複合材微粒子を作製した。実施例８では、実施例３で得られた酸化タングステン微粒子に酸化チタン粉末を１０質量％の割合で混合して複合材微粒子を作製した。
【００８９】
実施例９では、プラズマに投入する原料として酸化タングステン粉末に酸化ジルコニウム粉末を混合して使用する以外は実施例３と同様に昇華工程と熱処理工程とを実施し、ジルコニウム（Ｚｒ）を０．２質量％含有する酸化タングステン複合材微粒子を作製した。実施例１０では、実施例３で得られた酸化タングステン微粒子を塩化パラジウム水溶液に分散させた。この分散液を遠心分離し、上澄みの除去と水の追加による洗浄を２回行った後、上澄み除去後の粉末を１１０℃で１２時間乾燥させることによって、パラジウム（Ｐｄ）を０．５質量％含有する酸化タングステン複合材微粒子を作製した。
【００９０】
実施例１１では、実施例３で得られた酸化タングステン微粒子を塩化マンガン水溶液に分散させた。この分散液を遠心分離し、上澄み液の除去と水の追加による洗浄を２回以上行った後、上澄み除去後の微粒子を１１０℃で１２時間乾燥させることによって、マンガン（Ｍｎ）を０．０５質量％含有する酸化タングステン複合材微粒子を作製した。
【００９１】
実施例１２では、実施例３で得られた酸化タングステン微粒子を塩化白金酸水溶液に分散させ、可視光照射とメタノール投入を行い、光析出法による担持を行った。遠心分離を実施し、上澄みの除去と水の追加による洗浄を２回行った後、上澄み除去後の粉末を１１０℃で１２時間乾燥させることによって、白金（Ｐｔ）を０．２質量％含有する酸化タングステン複合材微粒子を作製した。
【００９２】
実施例１３では、実施例３で得られた酸化タングステン微粒子を硝酸銀水溶液に分散させ、光還元処理により担持を行った。遠心分離を実施し、上澄みの除去と水の追加による洗浄を２回行った後、上澄み除去後の粉末を１１０℃で１２時間乾燥させることによって、銀（Ａｇ）を０．０１質量％含有する酸化タングステン複合材微粒子を作製した。
【００９３】
このようにして得た微粒子の粉末特性およびＸ線回折評価の結果を表１に示す。また、得られた微粒子のウイルス力価を実施例１と同様にして評価し、不活化効果Ｒを求めた。それらの結果を表１に示す。実施例６〜１３で得られた複合材微粒子は、実施例３と同等あるいは同等以上の不活化効果Ｒを示し、高い抗ウイルス性を有していた。
【００９４】
（実施例１４〜１５）
実施例１４では、実施例３で得られた酸化タングステン微粒子をアルミナゾルに分散させ、この分散液を１１０℃で１２時間乾燥させることによって、アルミナ（Ａｌ2Ｏ3）を２質量％含有する酸化タングステン複合材微粒子を作製した。実施例１５では、実施例３で得られた酸化タングステン微粒子を塩化セリウム水溶液に分散させた。この分散液を遠心分離し、上澄みの除去と水の追加による洗浄を２回行った後、上澄み除去後の粉末を１１０℃で１２時間乾燥させることによって、Ｃｅを０．１質量％含有する酸化タングステン複合材微粒子を作製した。これら微粒子の特性を表１に示す。
【００９５】
（比較例１）
試薬等として市販されている酸化タングステン粉末（レアメタリック社製）を用いて、実施例１と同様の測定、評価を行った。粉末特性を表１に示す。さらに、実施例１と同様にしてガラス板上に酸化タングステン微粒子を塗布したが、粒径が著しく大きいために膜を形成することができず、ウイルス力価を評価することはできなかった。
【００９６】
（比較例２）
可視光応答型光触媒としての窒素ドープ型酸化チタン粉末を用いて、実施例１と同様にしてウイルス力価を評価した。粉末特性および不活化効果を表１に示す。窒素ドープ型酸化チタン粉末は、照度が６０００ｌｘの可視光を２４時間照射した後の不活化効果は０．１と小さく、低照度、短時間光照射ではほとんど抗ウイルス性能が得られなかった。
【００９７】
（比較例３）
一般に除菌用に使用されているアルコールとウイルスを同時に５×５ｃｍのガラス板に接種し、ウイルス力価の評価を行った。その結果を表１に示す。ウイルスの不活化効果は得られた。しかし、試験に使用したガラス板を再度評価に使用した場合には、不活化効果は得られず、当然のことながらアルコールが揮発した後には効果がなかった。
【００９８】
（実施例１６〜１７）
実施例１６においては、実施例３で得られた酸化タングステン微粒子５質量％を、アモルファスＺｒＯ2０．５質量％と水を混合して分散させて水系塗料を調整した。この水系塗料をセラミックス板に塗布して酸化タングステン複合材膜を形成した。膜厚は約２００ｎｍである。このような微粒子膜を具備する部材から５×５ｃｍの試験片を切り出して、微粒子の評価と同様にして抗ウイルス性を評価した。なお、このときの無加工試験片としては、無加工のセラミックス板を用いた。
【００９９】
実施例１７においては、実施例３で得られた酸化タングステン微粒子を水中で分散させて水分散液を調整し、ＳｉＯ2バインダを用いて木綿繊維の目付け９０ｇ／ｍ2の布に付着させた。微粒子の付着量は０．４ｍｇ／ｃｍ2である。このような微粒子を付着させた繊維布から５×５ｃｍの試験片を切り出して、微粒子同様にして抗ウイルス性を評価した。なお、このときの無加工試験片としては、試料と同一量のＳｉＯ2バインダのみを付着させた布を用いた。
【０１００】
実施例１６および実施例１７で使用した微粒子の粉末特性およびＸ線回折評価の結果を表１に示す。また、作製した膜および繊維について、実施例１と同様にしてウイルス力価を評価し、不活化効果Ｒを求めた。その結果を表１に示す。実施例１６および実施例１７ともに、微粒子での評価と同様不活化効果Ｒが高く、膜を形成したり、また繊維に付着させても高い抗ウイルス性を有していた。
【０１０１】
（実施例１８）
抗ウイルス性能の持続性を評価するために、実施例１４の部材のウイルス力価を成膜直後と通常環境下で６ヶ月保存した後に評価した。不活化効果Ｒ（６０００ｌｘ、２４ｈ）はそれぞれ４．５および４．４であり、６ヵ月の保存後においても高い抗ウイルス性が維持されていることが確認された。
【０１０２】
（比較例４）
Ａｇ系抗菌剤を５×５ｃｍのガラス板に塗布し、ウイルス力価の評価を行った。その結果を表１に示す。高い抗ウイルス性を示した。しかし、Ａｇ系抗菌剤は高価であることに加えて、金属アレルギーを発生する可能性がある。さらに、塗布したガラス板を６ヶ月間放置した後、ウイルス力価の評価を行った結果、不活化効果がほとんどなくなっていた。抗菌剤は、性能の持続期間が短いことが確認された。
【０１０３】
【表１】
2015193973.tif 000002
【０１０４】
（実施例１９）
実施例３で得られた酸化タングステン微粒子２．５ｍｇを５×５ｃｍのガラス板に塗布して試料を作製する以外は、実施例３と同様にしてウイルス力価を評価した。酸化タングステン微粒子の付着量は０．１ｍｇ／ｃｍ2であり、このとき形成された膜の膜厚は約５０ｎｍである。この結果、照度６０００ｌｘの可視光を２４時間照射した後の不活化効果Ｒは１．５であり、塗布量の減少により値は低下したが、抗ウイルス性を有することが確認された。これは酸化タングステン粉末の粒径が小さく、均一な塗布層を形成することが可能であることから、少量の粉末でも高い抗ウイルス性が得られたものと考えられる。
【０１０５】
以上のように酸化タングステン微粒子や酸化タングステン複合材微粒子を用いた抗ウイルス性材料、さらにそれを用いた抗ウイルス性膜、抗ウイルス性繊維、抗ウイルス性製品は、いずれも実用的な抗ウイルス性能を長期間に渡って発揮することができることが分かる。さらに、低照度の可視光下でも高い抗ウイルス性を示すものである。
【０１０６】
また、ゼオライト、活性炭、多孔質セラミックス、珪藻土等に酸化タングステン微粒子や酸化タングステン複合材微粒子を含有させ、これらをフィルタや建材に用いたところ、住空間のウイルスを低減するだけでなく、菌やカビの発生を低減できることが確認された。従って、そのような抗ウイルス材料を適用することによって、実用的な抗ウイルス性能を長期間発揮する膜、繊維や製品を提供することが可能となる。
【０１０７】
さらに、酸化タングステン微粒子や酸化タングステン複合材微粒子を用いて水系分散液を作製し、バインダを用いてマスクや白衣に付着させることによって、基材となる繊維を劣化させることなく、院内感染につながるウイルスや菌を抑制することができる。また、アセトアルデヒド等の有機ガスの分解性能も得ることができる。この他、自動車の室内空間で使用される部材、工場、商店、学校、公共施設、病院、福祉施設、宿泊施設、住宅等で使用される建材、内装材、家電、衣服、医療用品等にも好適に用いることができる。
【０１０８】
なお、本発明のいくつかの実施形態を説明したが、これらの実施形態は例として提示したものであり、発明の範囲を限定することは意図していない。これら新規な実施形態は、その他の様々な形態で実施し得るものであり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。